(57)【要約】アニオン重合性カプロラクタム溶融液の重合工程終了時点での重合体を、一層高い結晶化度にすることができる、ポリアミド６の製造方法を提供する。本発明は、反応器中で、カルボジイミド化合物並びに、いずれもカルボジイミド化合物ではないアニオン重合触媒及び活性化剤の存在下に溶融カプロラクタムをアニオン重合し、前記重合工程終了後、反応器から重合体を取得することにより、反応器内の温度を重合工程終了時の温度から昇温させることなく結晶化度４２％以上であるポリアミド６を製造する方法である。【特許請求の範囲】
【請求項１】
カルボジイミド化合物、及び、カルボジイミド化合物ではないアニオン重合触媒の存在下に、溶融カプロラクタムをアニオン重合することを特徴とするポリアミド６の製造方法。
【請求項２】
カルボジイミド化合物は、芳香族カルボジイミド化合物及び脂環族カルボジイミド化合物からなる群から選択される少なくとも１種である請求項１記載の製造方法。
【請求項３】
カルボジイミド化合物は、ビス（２，６−ジイソプロピルフェニル）カルボジイミド及び／又はジシクロヘキシルカルボジイミドである請求項２記載の製造方法。
【請求項４】
アニオン重合触媒は、アルカリ金属塩のラクタメート、アルカリ金属、アルカリ土類金属、これらの金属の水素化物、酸化物、水酸化物、炭酸塩、アルキル化物、アルコキシド又はグリニャール化合物である請求項１〜３のいずれか記載の製造方法。
【請求項５】
さらにカルボジイミド化合物ではない活性化剤を存在させる請求項１〜４のいずれか記載の製造方法。
【請求項６】
活性化剤は、イソシアネート、アシルラクタム及びＮ−アセチルカプロラクタムからなる群から選択される少なくとも１種の化合物である請求項５記載の製造方法。
【請求項７】
予め調製しておいた、カプロラクタムとアニオン重合触媒とを含有する原料組成物Ａと、カプロラクタムとカルボジイミド化合物とを含有する原料組成物Ｂとを溶融混合して反応させる請求項１〜４のいずれか記載の製造方法。
【請求項８】
カルボジイミド化合物ではない活性化剤を原料組成物Ｂに含有させる請求項７記載の製造方法。
【請求項９】
活性化剤は、イソシアネート、アシルラクタム及びＮ−アセチルカプロラクタムからなる群から選択される少なくとも１種の化合物である請求項８記載の製造方法。
【請求項１０】
さらに、予め調製しておいた、カプロラクタムからなる原料組成物Ｃを溶融混合する請求項７〜９のいずれか記載の製造方法。
【請求項１１】
全カプロラクタムのうち６０〜９０重量％を原料組成物Ｃに含有させる請求項１０記載の製造方法。
【請求項１２】
取得されるポリアミド６の結晶化度が、４２％以上である請求項１〜１１のいずれか記載の製造方法。
【請求項１３】
アニオン重合工程終了後、反応器内の温度を重合工程終了時の温度から昇温させることなく反応器から重合体を取得する請求項１〜１２のいずれか記載の製造方法。
【請求項１４】
溶融カプロラクタムをアニオン重合する際に溶融カプロラクタムに添加するための、カルボジイミド化合物を有効成分とするポリアミド６の結晶化度向上剤。
【請求項１５】
カルボジイミド化合物は、芳香族カルボジイミド化合物及び脂環族カルボジイミド化合物からなる群から選択される少なくとも１種である請求項１４記載の結晶化度向上剤。
【請求項１６】
カプロラクタムとアニオン重合触媒とを含有する原料組成物Ａと、
カプロラクタムと活性化剤と芳香族カルボジイミド化合物及び脂環族カルボジイミド化合物からなる群から選択される少なくとも１種のカルボジイミド化合物とを含有する原料組成物Ｂと
からなるポリアミド６合成原料。
【請求項１７】
カプロラクタムとアニオン重合触媒とを含有する原料組成物Ａと、
カプロラクタムと活性化剤と芳香族カルボジイミド化合物及び脂環族カルボジイミド化合物からなる群から選択される少なくとも１種のカルボジイミド化合物とを含有する原料組成物Ｂと
さらに、全原料カプロラクタムのうち６０〜９０重量％を含有する原料組成物Ｃと
からなるポリアミド６合成原料。
【請求項１８】
カルボジイミド化合物は、ビス（２，６−ジイソプロピルフェニル）カルボジイミド及び／又はジシクロヘキシルカルボジイミドである請求項１６又は１７記載のポリアミド６合成原料。
【発明の詳細な説明】
【技術分野】
【０００１】
本発明は、アニオン重合性カプロラクタムの重合体を一層高い結晶化度にすることができるポリアミド６の製造方法に関し、詳細にはカルボジイミド化合物存在下にカプロラクタムをアニオン重合することにより結晶化度を向上させたポリアミド６を製造する方法に関する。
【背景技術】
【０００２】
従来、カルボジイミド化合物は、ポリマーの加水分解耐性等を向上させるための添加剤として知られている。例えば、特許文献１にはカルボジイミド化合物を含有するポリマー改質用錠剤が開示されているが、カルボジイミド化合物をポリマーに配合して加水分解耐性を向上させることが述べられているにすぎず、ポリアミドの結晶化度向上はなんら開示されていない。特許文献２にはポリアミド樹脂にカルボジイミドを配合して耐加水分解耐性を向上させることが開示されているが、やはりポリアミドの結晶化度向上についてなんら開示されていない。また、特許文献３にはポリアミド樹脂にポリカルボジイミドを配合することが開示されているが、カルボジイミド化合物をポリマーに配合して耐油性や熱安定性を向上させることが述べられているにすぎず、ポリアミドの結晶化度向上についてなんら開示されていない。【０００３】
特許文献４には結晶化度が４５％以上のモノマーキャストナイロン成形体が開示されているが、高結晶化度の達成は、樹脂成形後、ポリアミド成形体をオーブン中で１０時間程度かけて熱処理をすることによる。【０００４】
このように、従来、カルボジイミド化合物はポリマーに添加することにより加水分解耐性等の改質をもたらす添加剤として用いられているが、添加することによりポリマーの結晶化度を向上させるとの知見は存在しない。また、ポリアミドの結晶化度向上について従来知られている手法は、重合したポリアミドに結晶核剤を添加する方法、あるいはポリアミドを長時間熱処理する方法であった。【０００５】
一方、特許文献５には強化繊維に、触媒を溶剤に溶解した液状触媒とカプロラクタム溶融液との混合液を含浸させて、複合材料を製造する方法が開示されており、開始剤にカルボジイミドを使用することが開示されているが、ポリアミドの結晶化度向上についてなんら開示されていない。特許文献６にもアニオンラクタム重合用触媒系を構成する活性化剤としてカルボジイミドが開示されている。しかしながら、カルボジイミドを溶剤に溶解して添加しているとともに、結晶化度向上については別途に成核剤を添加するものであり、その使用がない場合のポリアミドの結晶化度向上についてなんら開示されていない。
【先行技術文献】
【特許文献】
【０００６】
【特許文献１】特開２００４−１２４０１０号公報
【特許文献２】特開２０１２−４１５２６号公報
【特許文献３】特開平０９−３２８６０９号公報
【特許文献４】特開２００７−８４７４７号公報
【特許文献５】特表２００５−５１３２０６号公報
【特許文献６】特開平１０−２９２０４１号公報
【発明の概要】
【発明が解決しようとする課題】
【０００７】
ところで、モノマーキャスト法のような、溶剤を用いずにアニオン重合性カプロラクタム溶融液を重合する手法は、成形、加工の現場にてポリアミド重合を行う手法として知られている。この方法を用いる際に、ポリアミドの重合工程が終了した時点で、もしも、成形、加工の現場では実施困難な長時間の加熱処理を行うことなく、ポリアミドの結晶化度をさらに向上させることができたなら、このような現場重合型ポリアミドの寸法安定性、吸湿による物性低下の抑制等の特性の向上が期待できる。また、ポリアミド６の結晶化度が向上することによって、強度の向上、剛性の向上、硬度の向上、耐クリープ性の向上、耐薬品性（例えば、耐ガソリン性、耐ブレーキ油性、耐グリース性等を含むがこれらに限定されない。）の向上、耐摩耗性の向上、熱変形温度の向上、線膨張係数の低下、吸水性の低下、ガスバリア性の向上、電気特性の向上等が期待できる。そこで、従来公知の手法である結晶核剤、造核剤や成核剤の使用を試みるかもしれない。結晶核剤、造核剤、成核剤等は、ポリアミド等の結晶性樹脂に添加することによりその結晶化度を向上することを期待して使用されるものである。【０００８】
しかしながら、本発明者の検討によれば、従来公知の各種結晶核剤、造核剤や成核剤（以下、区別することなく結晶核剤とも言う。その中には有機、無機、ポリマー等の各種の知られている結晶核剤が含まれる。）をモノマーキャスト法に用いて試したところ、後述するように、予期に反して、いずれも結晶化度をさらに向上させることはできなかった。すなわち、従来、結晶核剤は、ポリマーに溶融混練して溶融保持することにより結晶化度を向上させるという手法で用いられていたものであり、モノマーキャスト法のモノマー原料中に結晶核剤を添加する手法では、モノマーキャスト工程で得た樹脂の結晶化度向上には効果が見られなかった。実際、従来技術において、モノマーキャスト法と一般に称される、アニオン重合性カプロラクタム溶融液の重合において、長時間の加熱処理を行うことなく、重合工程終了時点で、一層高い結晶化度にする手法が開示された文献は知られていない。【０００９】
従って本発明は、アニオン重合性カプロラクタム溶融液の重合工程終了時点での重合体を、一層高い結晶化度にすることができる、ポリアミド６の製造方法、ポリアミド６の結晶化度向上剤を提供することを目的とする。
【課題を解決するための手段】
【００１０】
本発明は、カルボジイミド化合物、及び、カルボジイミド化合物ではないアニオン重合触媒の存在下に、溶融カプロラクタムをアニオン重合することを特徴とするポリアミド６の製造方法である。
本発明の一態様においては、重合工程において、予め調製しておいた、カプロラクタムとアニオン重合触媒とを含有する原料組成物Ａと、カプロラクタムとカルボジイミド化合物とを含有する原料組成物Ｂとを溶融混合して反応させる。
本発明の他の態様においては、重合工程において、さらにカルボジイミド化合物ではない活性化剤を存在させる。
本発明はまた、溶融カプロラクタムをアニオン重合する際に溶融カプロラクタムに添加するための、カルボジイミド化合物を有効成分とするポリアミド６の結晶化度向上剤でもある。
本発明はまた、カプロラクタムとアニオン重合触媒とを含有する原料組成物Ａと、カプロラクタムと活性化剤と芳香族カルボジイミド化合物及び脂環族カルボジイミド化合物からなる群から選択される少なくとも１種のカルボジイミド化合物とを含有する原料組成物Ｂとからなるポリアミド６合成原料、及び、原料組成物ＡとＢとさらに、全原料カプロラクタムのうち６０〜９０重量％を含有する原料組成物Ｃとからなるポリアミド６合成原料でもある。
【発明の効果】
【００１１】
（１）本発明の製造方法によれば、アニオン重合性カプロラクタム溶融液の重合工程終了時点での重合体を一層高い結晶化度にすることができ、モノマーキャスト法で重合後すみやかに金型から取り出したポリアミド６成形体の結晶化度を、好ましくは４２％以上、より好ましくは４４％以上、さらに好ましくは４５％以上にすることができる。従って、ポリマーに結晶核剤を配合したり、ポリマーを重合後さらに熱処理したりすることなく、現場重合のポリアミド６の結晶化度を、一層向上することができる。
（２）本発明の製造方法によれば、結晶化度の向上したポリアミド６を得ることができ、ポリアミド６の成形体の寸法安定性が向上し、また、吸湿による物性低下の抑制等の成形体の特性が向上する。さらに、ポリアミド６の結晶化度が向上することによって、強度の向上、剛性の向上、硬度の向上、耐クリープ性の向上、耐薬品性（例えば、耐ガソリン性、耐ブレーキ油性、耐グリース性等。）の向上、耐摩耗性の向上、熱変形温度の向上、線膨張係数の低下、吸水性の低下、ガスバリア性の向上、電気特性の向上等の優れた特性を有する成形体を得ることができる。
（３）本発明のポリアミド６の結晶化度向上剤は、アニオン重合性カプロラクタム溶融液を重合する手法により得られるポリアミド６において、カプロラクタムに配合すると、得られる重合体の結晶化度が飛躍的に向上するという、従来知られていなかったカルボジイミド化合物の特性を見出すことによりなされたものであり、ポリアミド６の結晶核剤として使用できる。
（４）本発明のポリアミド６合成原料は、重合することにより、長時間の熱処理を必要とすることなしに、結晶化度の向上したポリアミド６を得ることができ、しかも、貯蔵安定な組成物である。
【発明を実施するための形態】
【００１２】
本発明の製造方法は、カルボジイミド化合物、及び、カルボジイミド化合物ではないアニオン重合触媒の存在下に、溶融カプロラクタムをアニオン重合する工程を含む。
【００１３】
本発明の製造方法におけるカルボジイミド化合物としては、カルボジイミド基を有する化合物であればよく、カルボジイミドのモノマー、オリゴマー、ポリマーを含み、具体的には、モノマーとしては、例えば、ジイソプロピルカルボジイミド、ジオクタデシルカルボジイミド等の脂肪族カルボジイミド化合物、ジフェニルカルボジイミド、ビス（２，６−ジメチルフェニル）カルボジイミド、ビス（２，６−ジエチルフェニル）カルボジイミド、ビス（２，６−ジイソプロピルフェニル）カルボジイミド、ビス（２，６−ジｔｅｒｔ−ブチルフェニル）カルボジイミド、Ｎ，Ｎ’−ジ−ｏ−トリルカルボジイミド、Ｎ，Ｎ’−ジ−ｐ−トリルカルボジイミド、ビス（２，４，６−トリメチルフェニル）カルボジイミド、ビス（２，４，６−トリイソプロピルフェニル）カルボジイミド、ビス（２，４，６−トリイソブチルフェニル）カルボジイミド等の芳香族カルボジイミド化合物、ジシクロヘキシルカルボジイミド等の脂環族カルボジイミド化合物等が挙げられる。オリゴマーとしては、例えば、前記モノマーが同一又は異なって２個結合したダイマーから、多数結合し分子量が１万未満（好ましく５０００未満）のものまでが挙げられる。ポリカルボジイミドとしては、例えば、ポリ（ジイソプロピルカルボジイミド）等の脂肪族ポリカルボジイミド化合物、ポリ（４，４’−ジフェニルメタンカルボジイミド）、ポリ（ｐ−フェニレンカルボジイミド）、ポリ（ｍ−フェニレンカルボジイミド）、ポリ（ジイソプロピルフェニレンカルボジイミド）、ポリ（トリイソプロピルフェニレンカルボジイミド）等の芳香族ポリカルボジイミド化合物、ポリ（４，４’−ジシクロヘキシルメタンカルボジイミド）等の脂環族ポリカルボジイミド化合物を挙げることができる。これらのうち、高結晶化度ポリアミド６が得られる観点から、芳香族カルボジイミド化合物、脂環族カルボジイミド化合物が好ましく、ビス（２，６−ジイソプロピルフェニル）カルボジイミド、ジシクロヘキシルカルボジイミド、Ｈｙｄｏｒｏｓｔａｂ３（商品名）（カルボジイミド化合物のオリゴマー；Ｓｃｈａｆｅｒ  Ａｄｄｉｔｉｖｓｙｓｔｅｍｅ  ＧｍｂＨ社製）、ジイソプロピルカルボジイミド、ポリ（４，４−ジシクロヘキシルメタンカルボジイミド、カルボジライトＨＭＶ−１５ＣＡ（商品名）（ポリ（４，４−ジシクロヘキシルメタンカルボジイミドの末端イソシアネートキャップ品；日清紡ケミカル社製)がより好ましく、ビス（２，６−ジイソプロピルフェニル）カルボジイミド、ジシクロヘキシルカルボジイミドが更に好ましい。
【００１４】
上記カルボジイミド化合物の配合量としては、通常、カプロラクタム１００重量部に対して好ましくは０．１〜１０重量部であり、０．２〜６．０重量部がより好ましい。
【００１５】
本発明においては、カルボジイミド化合物を予めカプロラクタムと混合した固形、顆粒又は粉末状の組成物、あるいは固形成分と液状成分とを含有した湿った固形状の組成物、としておき、溶融カプロラクタムをアニオン重合する際に溶融カプロラクタム中に添加するための、ポリアミド６の結晶化度向上剤とすることで、ハンドリング性向上ができる。この場合の、剤中のカルボジイミド化合物の含有割合としては、例えば、５重量％又はそれ以上とすることができ、また、反応器仕込み量のカプロラクタムに対して上述の配合量を容易に達成可能なように剤中の含有量を適宜調製すればよい。
【００１６】
本発明の製造方法におけるアニオン重合触媒としては、公知のものを使用することができ、例えば、カプロラクタムのアルカリ金属塩等のラクタメート、アルカリ金属、アルカリ土類金属、これらの金属の水素化物、酸化物、水酸化物、炭酸塩、アルキル化物、アルコキシド、グリニャール化合物を挙げることができる。アルカリ金属としては、Ｌｉ、Ｎａ、Ｋ、Ｒｂ及びＣｓからなる群から選択される少なくとも１種であり、なかでもＮａ又はＫが反応性、経済性の面から好ましい。上記触媒はカルボジイミド化合物でないものが、原料組成物のゲル化を防止することができるので好ましい。上記触媒としては、カプロラクタムのＮａ又はＫ塩等のラクタメートが好ましい。
【００１７】
上記重合触媒の配合量としては、通常、カプロラクタム１００モルに対して好ましくは０．０２〜２．０モルである。
【００１８】
本発明の製造方法においては、重合工程において、好ましくは、さらに、任意成分として、カルボジイミド化合物ではない活性化剤を存在させることができる。上記活性化剤としては、例えば、イソシアネート、アシルラクタム、カルバミドラクタム、イソシアヌレート誘導体、酸ラハイド、尿素誘導体等を挙げることができる。具体的には、例えば、ｎ−ブチルイソシアネート、フェニルイソシアネート、オクチルイソシアネート、１，６−ヘキサメチレンジイソシアネート、トリレンジイソシアネート、イソホロンジイソシアネート等の公知の有機イソシアネート類、Ｎ−アセチル−ε−カプロラクタム、１，６−ヘキサメチレンビスカルバミドラクタム、トリアリルイソシアヌレート、テレフタロイルクロリド、１，３−ジフェニル尿素等を挙げることができる。これらのうち、イソシアネート、アシルラクタム及びＮ−アセチルカプロラクタムからなる群から選択される少なくとも１種の化合物が好ましい。上記活性化剤はカルボジイミド化合物でないものを用いる。
【００１９】
上記活性化剤を用いる場合の配合量としては、通常、カプロラクタム１００モルに対して活性化剤中に含まれる官能基が０．０２〜２．０モルとなる量である。
【００２０】
本発明においては、重合工程において、これらの原料を用いる際に、カプロラクタムとアニオン重合触媒とを含有する原料組成物Ａと、カプロラクタムとカルボジイミド化合物とを含有する原料組成物Ｂとして、予め調製しておき、これらを溶融混合して反応させてもよい。原料組成物Ａ、Ｂは予め別途に調製しておいたものを用いることができる。もちろん、重合工程の前に調製工程を設けてもよい。上記活性化剤は、好ましくは、上記原料組成物Ｂに配合することができる。また、原料組成物ＡとＢ中のカプロラクタムの配合割合は適宜でよく、例えば、等量（重量）ずつでもよく、あるいはそうでない量とすることもできる。また用いる原料組成物ＡとＢの量比も適宜調節することができ、例えば、等量（重量）ずつとすることができる。さらに、カプロラクタムのみからなる原料組成物Ｃを調製しておき、原料組成物Ａ、Ｂ及びＣを溶融混合することもできる。この場合において、仕込む各原料組成物中のカプロラクタムの配合割合は、用いる原料組成物ＡとＢとＣとの量比により適宜調節することができ、例えば、原料組成物Ｃ中に、仕込むべき全原料カプロラクタムのうちの６０〜９０重量％を含有させることができる。例えば、原料組成物Ａ、Ｂ及びＣの使用量の重量比を２０：２０：６５とし、原料組成物Ａの組成をカプロラクタム１８．８重量部、触媒１．２重量部とし、原料組成物Ｂの組成をカプロラクタム１６．２重量部、活性剤１．９重量部、カルボジイミド化合物１．９重量部とし、原料組成物Ｃの組成をカプロラクタム６５重量部とすることができる。しかしながら、これらに限定されず、本発明の目的に沿って適宜の割合で使用することができる。
【００２１】
本発明においては、カプロラクタムとアニオン重合触媒とを含有する原料組成物Ａと、カプロラクタムと活性化剤と芳香族カルボジイミド化合物及び脂環族カルボジイミド化合物からなる群から選択される少なくとも１種のカルボジイミド化合物とを含有する原料組成物Ｂとからなるか、あるいは、さらに、全原料カプロラクタムのうち、６０〜９０重量％を含有する原料組成物Ｃとからなる、ポリアミド６合成原料を予め調製しておき、溶融混合して重合工程に供することができる。
【００２２】
本発明の製造方法においては、反応原料中には、本発明の効果が損われない範囲で、更に、従来公知の各種の無機充填剤を配合してもよい。無機充填剤の種類や配合量は、用途や組成物の粘度に応じて適宜選択することができる。上記無機充填剤としては、例えば、溶融シリカ粉末、石英ガラス粉末、結晶性シリカ粉末、ガラス微小繊維、タルク、アルミナ粉末、珪酸カルシウム粉末、炭酸カルシウム粉末、酸化アンチモン粉末、硫酸バリウム粉末、酸化チタン粉末、水酸化アルミニウム粉末等が挙げられる。
【００２３】
上記無機充填剤の配合量としては、特に制限されないが、通常、カプロラクタム１００重量部に対して１０〜７０重量部である。
【００２４】
さらに、反応原料中に、必要に応じて、熱安定剤、光安定剤、難燃剤、内部離型剤等の添加剤を配合することができる。上記熱安定剤としては、例えば、ヒンダードフェノール等、上記光安定剤としては、例えば、ヒンダードアミン等、上記難燃剤としては、例えば、燐酸メラミン等を挙げることができる。配合量は特に限定されず、一般に適用される配合量を用いることができる。本発明においては、溶剤を使用する必要はなく、むしろ使用しないことが好ましい。溶剤を用いると発泡が起きやすくなる。
【００２５】
上記無機充填剤や上記熱安定剤等の添加剤は、上記原料組成物Ａ、ＢあるいはさらにＣを用いる場合は、それらのうちの一つ又は複数に含有させることができる。
【００２６】
アニオン重合工程は、予め、上記原料組成物Ａと、上記原料組成物Ｂ、好ましくはカプロラクタム、活性化剤と芳香族カルボジイミド化合物及び脂環族カルボジイミド化合物からなる群から選択される少なくとも１種のカルボジイミド化合物とを含有する原料組成物Ｂ、とからなる合成原料を調製しておき、重合時に両者を混合して使用することができる。この際の溶融加熱温度としては、カプロラクタムの溶融温度を考慮して、１００〜１１０℃程度が挙げられる。アニオン重合温度としては、例えば、１１０〜１８０℃が好ましく、より好ましくは１４０℃〜１７０℃で行う。重合工程に要する時間としては、一般的には、２分〜５０分が好ましく、より好ましくは５分〜４０分である。この際の反応器としては、例えば、加熱可能な成形金型であってもよいが、それに限定されるものではない。
【００２７】
前記重合工程終了後、好ましくは反応器内の温度を重合工程終了時の温度から昇温させることなく、反応器から重合体を取得する。重合工程終了後とは上記重合工程に要する時間が経過した時点である。従って、本発明の製造方法においては、重合工程に要する時間が経過した時点で反応器内に重合体が生成し、その生成した重合体を、速やかに、あるいは、必要に応じて反応器を冷却してから、例えば、金型であれば脱型して、取得することができる。このように、本発明の製造方法では結晶化度を向上させるために通常行われる重合後の後処理としての熱処理をする必要がない。重合後、速やかに反応器から取得した場合でもポリアミド６は、結晶化度が、本願発明における結晶化度向上剤の有効成分であるカルボジイミド化合物を使用しない場合に比べて顕著に向上し、好ましくは４２％以上、より好ましくは４４％以上、さらに好ましくは４５％以上の結晶化度を有することができる。
【００２８】
本発明の製造方法においては、必要に応じて、たとえば、繊維強化複合体を製造するために、強化用繊維にモノマー溶融液を含浸するための工程を実施することができる。
【実施例】
【００２９】
以下、実施例により本発明をさらに具体的に説明するが、以下の記載は専ら説明のためであって、本発明はこれらの実施例に限定されるものではない。【００３０】
以下の実施例、比較例中の略号の意味は以下のとおり。
カルボジイミド化合物１：ビス（２，６−ジイソプロピルフェニル）カルボジイミド
カルボジイミド化合物２：Ｈｙｄｏｒｏｓｔａｂ３（商品名）（カルボジイミド化合物のオリゴマー；Ｓｃｈａｆｅｒ  Ａｄｄｉｔｉｖｓｙｓｔｅｍｅ  ＧｍｂＨ社製）
カルボジイミド化合物３：ジシクロヘキシルカルボジイミド
カルボジイミド化合物４：ジイソプロピルカルボジイミド
カルボジイミド化合物５：カルボジライトＬＡ−１（商品名）（ポリ（４，４−ジシクロヘキシルメタンカルボジイミド）；日清紡ケミカル社製）
カルボジイミド化合物６：カルボジライトＨＭＶ−１５ＣＡ（商品名）（カルボジライトＬＡ−１の末端イソシアネートキャップ品；日清紡ケミカル社製)
カルボジイミド化合物７：カルボジライトＶ−０５（商品名）（テトラメチルキシリレンジイソシアネートを原料としたカルボジイミド；日清紡ケミカル社製）
触媒１：ナトリウムラクタメート
活性化剤１：デュラネートＤ１０１（商品名）（ヘキサメチレンジイソシアネート系ポリイソシアネート；旭化成ケミカルズ社製）
活性化剤２：ヘキサメチレンジイソシアネート【００３１】
実施例１−１〜１−５、２〜６、比較例１
表１に記した原料成分を反応器に仕込んだ。なお、原料成分は予め、カプロラクタムと触媒とを混合した原料組成物Ａと、カプロラクタムと活性化剤とカルボジイミド化合物とを混合した原料組成物Ｂとを調製し、両者を等量（重量部）混合して反応器に仕込んだ。原料組成物は１００℃で溶融させて用いた。反応器中の重合時間は３０分、重合温度は１５０℃とした。重合時間経過後、反応器から速やかに重合体を取り出した。取得した重合体の結晶化度は、セイコーインスツル製示差走査熱量計ＤＳＣ６２２０を用い、昇温速度２０℃／分で測定することにより得られたピーク面積から求めた結晶部の融解熱量を、結晶化度１００％時の理論値である１８８Ｊ／ｇで除して、結晶化度として算出した。結果を表１に示した。表１中の配合量数値は重量部である。なお、触媒１の配合量は、カプロラクタムのモル量に対して１．０モル％となる量であり、活性化剤１の配合量は、カプロラクタムのモル量に対して官能基量が１．０モル％となる量である。【００３２】
【表１】
2014136747.tif 000002
【００３３】
参考例１〜７
表２に記した結晶核剤を１．０重量部、活性化剤２を０．７重量部用いたこと以外は比較例１と同様にして、ただし、反応器中の重合時間は６０分、重合温度は１６０℃として、カプロラクタムの重合を試みた。【００３４】
【表２】
2014136747.tif 000003
【００３５】
参考例１、２、４〜７の結果
参考例１、２はカプロラクタムの重合阻害が生じて重合体が得られなかった。参考例４〜７は、結晶核剤の全部又は一部がカプロラクタム溶融液に溶解せず、結晶核剤として作用しなかった。【００３６】
参考例３の結果
参考例３の結晶核剤はカプロラクタム溶融液に溶解したので表３の配合で参考例３−１〜３−５を調製した。参考例３の結果を参考例３−１〜３−５として表３に示した。ただし、参考例３−１はブランクテストである。表３中の配合量数値は重量部である。【００３７】
【表３】
2014136747.tif 000004
【００３８】
参考例３においては、結晶核剤の配合量を変化させた表３の結果から、重合体の結晶化度は、ブランクに対して低下するか、僅かしか上昇せず、結晶化度向上効果はなかった。【００３９】
これに対して、表１に示すように、実施例の結果から、カルボジイミド化合物を結晶化度向上剤として用いたなら、所謂モノマーキャスト手法により得られたポリアミド６の結晶化度が、公知の結晶核剤やポリマーの熱処理のような公知の結晶化度向上手段を用いることなしに、顕著に向上したことが判った。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
カルボジイミド化合物、及び、カルボジイミド化合物ではないアニオン重合触媒の存在下に、溶融カプロラクタムをアニオン重合するポリアミド６の製造方法であって、予め調製しておいた、カプロラクタムとアニオン重合触媒とを含有する原料組成物Ａと、カプロラクタムとカルボジイミド化合物とを含有する原料組成物Ｂとを溶融混合して反応させる製造方法。
【請求項２】
カルボジイミド化合物は、芳香族カルボジイミド化合物及び脂環族カルボジイミド化合物からなる群から選択される少なくとも１種である請求項１記載の製造方法。
【請求項３】
カルボジイミド化合物は、ビス（２，６−ジイソプロピルフェニル）カルボジイミド及び／又はジシクロヘキシルカルボジイミドである請求項２記載の製造方法。
【請求項４】
アニオン重合触媒は、アルカリ金属塩のラクタメート、アルカリ金属、アルカリ土類金属、これらの金属の水素化物、酸化物、水酸化物、炭酸塩、アルキル化物、アルコキシド又はグリニャール化合物である請求項１〜３のいずれか記載の製造方法。
【請求項５】
さらにカルボジイミド化合物ではない活性化剤を存在させる請求項１〜４のいずれか記載の製造方法。
【請求項６】
活性化剤は、イソシアネート、アシルラクタム及びＮ−アセチルカプロラクタムからなる群から選択される少なくとも１種の化合物である請求項５記載の製造方法。
【請求項７】
カルボジイミド化合物ではない活性化剤を原料組成物Ｂに含有させる請求項５又は６記載の製造方法。
【請求項８】
さらに、予め調製しておいた、カプロラクタムからなる原料組成物Ｃを溶融混合する請求項１〜７のいずれか記載の製造方法。
【請求項９】
全カプロラクタムのうち６０〜９０重量％を原料組成物Ｃに含有させる請求項８記載の製造方法。
【請求項１０】
取得されるポリアミド６の結晶化度が、４２％以上である請求項１〜９のいずれか記載の製造方法。
【請求項１１】
アニオン重合工程終了後、反応器内の温度を重合工程終了時の温度から昇温させることなく反応器から重合体を取得する請求項１〜１０のいずれか記載の製造方法。
【請求項１２】
溶融カプロラクタムをアニオン重合する際に溶融カプロラクタムに添加するための、カルボジイミド化合物を有効成分とするポリアミド６の結晶化度向上剤。
【請求項１３】
カルボジイミド化合物は、芳香族カルボジイミド化合物及び脂環族カルボジイミド化合物からなる群から選択される少なくとも１種である請求項１２記載の結晶化度向上剤。
【請求項１４】
カプロラクタムとアニオン重合触媒とを含有する原料組成物Ａと、
カプロラクタムと活性化剤と芳香族カルボジイミド化合物及び脂環族カルボジイミド化合物からなる群から選択される少なくとも１種のカルボジイミド化合物とを含有する原料組成物Ｂと
からなり、重合工程で溶融混合して反応させるための、ポリアミド６合成原料。
【請求項１５】
カプロラクタムとアニオン重合触媒とを含有する原料組成物Ａと、
カプロラクタムと活性化剤と芳香族カルボジイミド化合物及び脂環族カルボジイミド化合物からなる群から選択される少なくとも１種のカルボジイミド化合物とを含有する原料組成物Ｂと
さらに、全原料カプロラクタムのうち６０〜９０重量％を含有する原料組成物Ｃと
からなり、重合工程で溶融混合して反応させるための、ポリアミド６合成原料。
【国際調査報告】
2014136747.tif 000005
2014136747.tif 000006
2014136747.tif 000007
2014136747.tif 000008